(57)【要約】  剥離処理によりグラフェン積層状態の規則性が少なく、積層数が少ない薄片化黒鉛を容易に得ることを可能とするランダム構造ＧＩＣの製造方法を提供する。  アルカリ金属がグラフェン層間にインターカレートされているアルカリ金属−ＧＩＣを用意する工程と、上記アルカリ金属−ＧＩＣに非酸化性雰囲気下で極性プロトン性溶媒を接触させる工程とを備える。
2014136757.tif 000002
【特許請求の範囲】
【請求項１】
アルカリ金属がグラフェン層間にインターカレートされているアルカリ金属−ＧＩＣを用意する工程と、
前記アルカリ金属−ＧＩＣに非酸化性雰囲気下で極性プロトン性溶媒を接触させる工程とを備える、ランダム構造ＧＩＣの製造方法。
【請求項２】
前記非酸化性雰囲気下が不活性ガス雰囲気下である、請求項１に記載のランダム構造ＧＩＣの製造方法。
【請求項３】
前記非酸化性雰囲気下で前記極性プロトン性溶媒を接触させる工程の後に、前記アルカリ金属−ＧＩＣを酸素含有雰囲気下に曝す工程をさらに備える、請求項１または２に記載のランダム構造ＧＩＣの製造方法。
【請求項４】
前記酸素含有雰囲気が空気中である、請求項３に記載のランダム構造ＧＩＣの製造方法。
【請求項５】
前記極性プロトン性溶媒が水またはアルコールである、請求項１〜４のいずれか１項に記載のランダム構造ＧＩＣの製造方法。
【請求項６】
前記極性プロトン性溶媒が水である、請求項５に記載のランダム構造ＧＩＣの製造方法。
【請求項７】
前記アルカリ金属として、Ｋ、Ｌｉ、Ｒｂ及びＣｓからなる群から選択された少なくとも１種のアルカリ金属を用いる、請求項１〜６のいずれか１項に記載のランダム構造ＧＩＣの製造方法。
【請求項８】
前記アルカリ金属−ＧＩＣを用意する工程が、アルカリ金属蒸気を黒鉛に真空下で接触させることにより行われる、請求項１〜７のいずれか１項に記載のランダム構造ＧＩＣの製造方法。
【請求項９】
請求項１〜８のいずれか１項に記載のランダム構造ＧＩＣの製造方法によりランダム構造ＧＩＣを得る工程と、
前記ランダム構造ＧＩＣに無極性溶媒もしくは極性溶媒を添加する工程と、
前記無極性溶媒もしくは極性溶媒に前記ランダム構造ＧＩＣを添加した後に、前記ランダム構造ＧＩＣが添加された無極性溶媒もしくは極性溶媒中で、前記ランダム構造ＧＩＣを剥離処理する工程とを備える、薄片化黒鉛分散液の製造方法。
【請求項１０】
前記極性溶媒として水もしくは低級アルコールを用いる、請求項９に記載の薄片化黒鉛分散液の製造方法。
【請求項１１】
前記極性溶媒が界面活性剤を含む溶媒である、請求項９に記載の薄片化黒鉛分散液の製造方法。
【請求項１２】
前記界面活性剤がラウリル硫酸ナトリウムである、請求項１１に記載の薄片化黒鉛分散液の製造方法。
【請求項１３】
前記ラウリル硫酸ナトリウムを含む溶媒の濃度が０．１重量％以上、１０重量％以下の範囲にある、請求項１２に記載の薄片化黒鉛分散液の製造方法。
【請求項１４】
請求項９〜１３のいずれか１項に記載の薄片化黒鉛分散液の製造方法により得られた、薄片化黒鉛分散液。
【請求項１５】
請求項１４に記載の薄片化黒鉛分散液から溶媒を除去することにより得られた、薄片化黒鉛。
【請求項１６】
長さ方向を有し、テープ状の形状を有する、請求項１５に記載の薄片化黒鉛。
【請求項１７】
前記長さ方向を有する複数の前記テープ状の薄片化黒鉛が、該テープ状の薄片化黒鉛の主面同士が重なるようにしてネットワーク状に集合されている、請求項１６に記載の薄片化黒鉛。
【請求項１８】
六角形状を有し、対向する辺同士の間隔が１０μｍ以上のものを含む、請求項１５に記載の薄片化黒鉛。
【発明の詳細な説明】
【技術分野】
【０００１】
本発明は、黒鉛由来の規則性が少ない、ランダム構造を有するＧＩＣ（ｇｒａｐｈｉｔｅ  ｉｎｔｅｒｃａｌａｔｉｏｎ  ｃｏｍｐｏｕｎｄ）の製造方法に関する。また、本発明は、上記ランダム構造を有するＧＩＣを用いた薄片化黒鉛分散液の製造方法、薄片化黒鉛分散液及び薄片化黒鉛に関する。
【背景技術】
【０００２】
近年、グラフェン積層数が少ない、薄片化黒鉛が注目されている。薄片化黒鉛の製造方法として、ＧＩＣを用いた製造方法が知られている。この方法では、黒鉛のグラフェン層間にアルカリ金属をインターカレートする。しかる後、超音波処理や加熱処理などにより黒鉛を剥離する。【０００３】
下記の非特許文献１には、アルカリ金属としてＫなどをグラフェン層間にインターカレートしてなるアルカリ金属−ＧＩＣの反応性が述べられている。非特許文献１では、アルカリ金属蒸気に黒鉛を接触させてアルカリ金属−ＧＩＣを得た後に、空気に接触させると、アルカリ金属−ＧＩＣの構造が変化することが記載されている。すなわち、ＫＣ８で表わされるステージ１の構造のピークの他、ＫＣ２４で示されるステージ２のピークやステージ３のピークがＸＲＤスペクトル上に現れることが示されている。【０００４】
他方、下記の特許文献１には、グラフェンライク炭素材料の加工を容易とするグラフェン溶液の製造方法が開示されている。このグラフェン溶液の製造方法では、まず、Ｋなどのアルカリ金属によりグラファイトを還元し、かつ該アルカリ金属をグラフェン層間にインターカレートする。次に、極性非プロトン溶媒にＧＩＣを接触させる。それによって、極性非プロトン溶媒にＧＩＣが溶解されたグラフェン溶液を得る。
【先行技術文献】
【特許文献】
【０００５】
【特許文献１】特開２０１０−５３５６９０号公報
【非特許文献】
【０００６】
【非特許文献１】阿久沢昇「アルカリ金属黒鉛層間化合物の互換性」（炭素、２０１１［Ｎｏ２４８］９６−１０１）
【発明の概要】
【発明が解決しようとする課題】
【０００７】
非特許文献１では、Ｋがインターカレートされて、ＫＣ８すなわちステージ１のアルカリ金属−ＧＩＣをさらに空気と接触させることにより、ステージ２やステージ３の構造が表れることが示されている。しかしながら、ステージ１の構造によるピークだけでなく、ステージ２及びステージ３の構造によるピークがＸＲＤスペクトル上に現れるが、規則性は解消されていない。従って、このようなアルカリ金属−ＧＩＣを剥離処理したとしても、積層数が少ない薄片化黒鉛を安定に得ることができなかった。【０００８】
また、非特許文献１では、アルカリ金属−ＧＩＣがＴＨＦなどの極性非プロトン性溶媒に溶解されているが、これだけでは、グラファイトを十分に剥離し、積層数が少ない薄片化黒鉛を得ることは困難であった。【０００９】
本発明の目的は、剥離処理によりグラフェン積層状態の規則性が少なく、積層数も少ない薄片化黒鉛を得ることを可能とするランダム構造ＧＩＣの製造方法を提供することにある。本発明の他の目的は、上記ランダム構造ＧＩＣを用いた薄片化黒鉛分散液の製造方法、薄片化黒鉛分散液及び薄片化黒鉛を提供することにある。
【課題を解決するための手段】
【００１０】
本発明に係るランダム構造ＧＩＣの製造方法は、アルカリ金属がグラフェン層間にインターカレートされているアルカリ金属−ＧＩＣを用意する工程と、上記アルカリ金属−ＧＩＣに非酸化性雰囲気下で極性プロトン性溶媒を接触させる工程とを備える。なお、本明細書において「ランダム構造」とは、後述するように、黒鉛由来のグラフェン積層状態の規則性が低減された構造を有する。【００１１】
本発明に係るランダム構造ＧＩＣの製造方法のある特定の局面では、上記非酸化性雰囲気下が不活性ガス雰囲気下である。この場合は、確実に酸素を遮断して極性プロトン性溶媒をアルカリ金属−ＧＩＣに接触させることができる。【００１２】
本発明に係るランダム構造ＧＩＣの製造方法の他の特定の局面では、上記非酸化性雰囲気下で上記極性プロトン性溶媒を接触させる工程の後に、上記アルカリ金属−ＧＩＣを酸素含有雰囲気下に曝す工程がさらに備えられている。【００１３】
本発明に係るランダム構造ＧＩＣの製造方法の他の特定の局面では、上記酸素含有雰囲気が空気中である。この場合には、製造方法の操作の簡略化及びコストの低減を図ることができる。【００１４】
また、本発明に係るランダム構造ＧＩＣの製造方法の他の特定の局面では、極性プロトン性溶媒は水またはアルコール、より好ましくは水である。この場合には、コストの低減を図ることができる。【００１５】
本発明に係るランダム構造ＧＩＣの製造方法では、好ましくは、上記アルカリ金属として、Ｋ、Ｌｉ、Ｒｂ及びＣｓからなる群から選択された少なくとも１種のアルカリ金属を用いる。【００１６】
本発明に係るランダム構造ＧＩＣの製造方法のさらに他の特定の局面では、上記アルカリ金属−ＧＩＣを用意する工程が、アルカリ金属蒸気を黒鉛に真空下で接触させることにより行われる。この場合には、アルカリ金属−ＧＩＣを容易に得ることができる。【００１７】
本発明に係る薄片化黒鉛分散液の製造方法は、本発明のランダム構造ＧＩＣの製造方法によりランダム構造ＧＩＣを得る工程と、上記ランダム構造ＧＩＣを無極性溶媒もしくは極性溶媒に添加する工程と、上記無極性溶媒もしくは極性溶媒に上記ランダム構造ＧＩＣを添加した後に、上記ランダム構造ＧＩＣが添加された無極性溶媒もしくは極性溶媒中で、上記ランダム構造ＧＩＣを剥離処理する工程とを備える。【００１８】
本発明に係る薄片化黒鉛分散液の製造方法では、好ましくは上記極性溶媒として水もしくは低級アルコールを用いる。あるいは、上記極性溶媒として、界面活性剤を含む溶媒を好ましくは用いる。【００１９】
上記界面活性剤としては、好ましくは、上記界面活性剤としてラウリル硫酸ナトリウムを用いる。【００２０】
本発明に係る薄片化黒鉛分散液の製造方法の他の特定の局面では、上記ラウリル硫酸ナトリウムを含む溶媒の濃度が、０．１重量％以上、１０重量％以下の範囲にある。【００２１】
本発明に係る薄片化黒鉛分散液は、本発明の薄片化黒鉛分散液の製造方法により得られたものである。【００２２】
本発明に係る薄片化黒鉛は、本発明に係る薄片化黒鉛分散液から溶媒を除去することにより得られる。【００２３】
好ましくは、本発明の薄片化黒鉛は、長さ方向を有し、テープ状の形状を有する。また、本発明の薄片化黒鉛の他の特定の局面では、上記長さ方向を有する複数の上記テープ状の薄片化黒鉛が、その主面同士が重なるようにしてネットワーク状に集合されている。【００２４】
本発明の薄片化黒鉛のさらに他の特定の局面では、薄片化黒鉛は、六角形状を有し、対向する辺同士の間隔が１０μｍ以上のものを含んでいる。
【発明の効果】
【００２５】
本発明に係るランダム構造ＧＩＣの製造方法によれば、アルカリ金属−ＧＩＣに非酸化性雰囲気下で極性プロトン性溶媒を接触させるため、グラフェンの積層状態の規則性がほぼ解消され、ランダム構造のＧＩＣを提供することが可能となる。従って、超音波処理やせん断処理などの周知の剥離処理を施すことにより、グラフェン間が十分に剥離されて、積層数が少ない薄片化黒鉛やグラフェンを容易に得ることが可能となる。【００２６】
また、上記のようにして得られたランダム構造のアルカリ金属−ＧＩＣでは、グラフェンが酸化される過程を経ていないため、剥離処理により導電性や熱伝導性に優れた薄片化黒鉛などのグラフェンライク炭素材料を得ることができる。【００２７】
本発明に係る薄片化黒鉛分散液の製造方法によれば、上記ランダム構造ＧＩＣに剥離処理を施すことにより、積層数が少ない薄片化黒鉛を容易に得ることができる。特に、上記無極性溶媒もしくは極性溶媒にランダム構造ＧＩＣが添加された状態で剥離処理を行うので、長さ方向を有するテープ状の薄片化黒鉛や該テープ状の薄片化黒鉛の主面同士が重なるようにして集合されているネットワーク状の薄片化黒鉛を提供することも可能となる。
【図面の簡単な説明】
【００２８】
【図１】図１は、実施例１でカリウムの蒸気に膨張黒鉛を曝して得られた金色の粉末のＸＲＤスペクトルを示す図である。
【図２】図２は、実施例１において、気密セル開放前、気密セル開放直後及び気密セル開放２２時間後の分散体のＸＲＤスペクトルを示す図である。
【図３】図３は、実施例１で得られたランダム構造ＧＩＣをエタノール中に分散させてなる分散液からエタノールを蒸発させた後得られた粉末のＸＲＤスペクトルを示す図である。
【図４】図４は、従来のハマーズ法で得られた酸化グラフェンの分散液から水を蒸発させて得られた酸化グラフェン膜のＸＲＤスペクトルを示す図である。
【図５】図５は、実施例２でカリウムの蒸気に天然黒鉛を曝して得られた金色の粉末のＸＲＤスペクトルを示す図である。
【図６】図６は、実施例２において、気密セル開放前、気密セル開放直後及び気密セル開放２０時間後の分散体のＸＲＤスペクトルを示す図である。
【図７】図７は、アルカリ金属がＫである場合のステージ１の構造すなわちＫＣ８の構造を有するアルカリ金属−ＧＩＣの模式図である。
【図８】図８は、アルカリ金属がＫである場合のステージ２の構造すなわちＫＣ２４の構造を有するアルカリ金属−ＧＩＣの模式図である。
【図９】図９は、アルカリ金属がＫである場合のステージ３の構造を有するアルカリ金属−ＧＩＣの模式図である。
【図１０】図１０は、実施例３において得られた薄片化黒鉛の電子顕微鏡写真を示す図である。
【図１１】図１１は、実施例３で得られた薄片化黒鉛のＸＲＤスペクトルを示す図である。
【図１２】図１２は、実施例４において得られた薄片化黒鉛の電子顕微鏡写真を示す図である。
【図１３】図１３は、実施例４で得られた薄片化黒鉛のＸＲＤスペクトルを示す図である。
【図１４】図１４は、実施例５において得られた薄片化黒鉛の電子顕微鏡写真を示す図である。
【図１５】図１５は、実施例５で得られた薄片化黒鉛のＸＲＤスペクトルを示す図である。
【発明を実施するための形態】
【００２９】
以下、本発明の具体的な実施形態を説明することにより、本発明を明らかにする。
【００３０】
本発明に係るランダム構造ＧＩＣの製造方法は、前述したように、アルカリ金属がグラフェン層間にインターカレートされているアルカリ金属−ＧＩＣを用意する工程と、上記アルカリ金属−ＧＩＣに非酸化性雰囲気下で極性プロトン性溶媒を接触させる工程とを備える。
【００３１】
本発明では、アルカリ金属−ＧＩＣに非酸化性雰囲気下で極性プロトン性溶媒を接触させる工程により、アルカリ金属と極性プロトン性溶媒の反応によりガスが発生し、そのガス圧によってグラフェン層間が開き、ランダム構造化したアルカリ金属−ＧＩＣが得られる。このランダム構造化した上記アルカリ金属−ＧＩＣに更に適宜の溶媒を加えて超音波などによる分散工程を備えることで、ランダム構造化したアルカリ金属−ＧＩＣから剥離した薄片化黒鉛が適宜の溶媒に分散した薄片化黒鉛分散液が得られる。前述のランダム構造化したアルカリ金属−ＧＩＣに適宜の溶媒を加える際は酸素含有雰囲気下で添加処理を行っても良い。この場合には極性プロトン性溶媒と未反応のアルカリ金属が酸素により酸化するものの、酸素と接触してもＧＩＣのランダム構造は維持されるため、一旦、非酸化性雰囲気下で極性プロトン性溶媒を接触させて、ランダム構造のＧＩＣを作製しておけば、その後にランダム構造のＧＩＣを酸素含有雰囲気に暴露させてもよい。すなわち、大気中でその後の工程を実施できるために、作業効率を大幅に向上させることが出来る。
【００３２】
本発明に係るランダム構造ＧＩＣの製造方法では、まず、アルカリ金属がグラフェン層間にインターカレートされているアルカリ金属−ＧＩＣを用意する。このアルカリ金属−ＧＩＣを用意する工程は、従来より知られているアルカリ金属を原料黒鉛のグラフェン層間にインターカレートする適宜の方法を用いることができる。
【００３３】
上記原料黒鉛としては、特に限定されず、天然黒鉛や膨張黒鉛などの適宜の黒鉛を用いることができる。好ましくは天然黒鉛を用いることが望ましい。天然黒鉛を用いた場合、酸処理を施した膨張黒鉛などと比較してより黒鉛を酸化する過程を経ないために酸化度が低く、導電性や熱伝導性にさらに優れたグラフェンライク炭素材料を得ることができる。
【００３４】
なお、膨張黒鉛とは、黒鉛のグラフェン層間が天然黒鉛よりも広げられている黒鉛をいうものとする。このような膨張黒鉛としては、例えば東洋炭素社製、品番：ＰＦ８などを挙げることができる。膨張黒鉛を用いた場合、グラフェン層間が広げられているため、天然黒鉛よりも容易にアルカリ金属をグラフェン層間にインターカレートすることができる。
【００３５】
アルカリ金属としては、特に限定されないが、好ましくは、Ｋ、Ｌｉ、Ｒｂ及びＣｓからなる群から選択された少なくとも１種を用いることが望ましい。
【００３６】
上記アルカリ金属がグラフェン層間にインターカレートされているアルカリ金属−ＧＩＣを用意するにあたっては、従来より周知のアルカリ金属をインターカレートする方法を用いることができる。例えば、アルカリ金属蒸気に原料黒鉛を曝すことにより、アルカリ金属をグラフェン層間にインターカレートすることができる。より具体的には、原料黒鉛と、アルカリ金属とを、減圧下において、アルカリ金属が蒸発し得る温度に加熱し、しかる後冷却する。それによって、原料黒鉛のグラフェン層間にアルカリ金属がインターカレートされ、アルカリ金属−ＧＩＣを得ることができる。
【００３７】
このようにして得られた、アルカリ金属−ＧＩＣは、例えば、アルカリ金属がＫである場合を例にとると、温度条件によって図７に示すステージ１の構造を有する。すなわち、ＫＣ８で表わされるアルカリ金属−ＧＩＣが得られる。ＫＣ８では、隣接するグラフェン層間において、Ｋがインターカレートされており、１つのＫに対し８個のＣが配置されていることになる。
【００３８】
次に、アルカリ金属−ＧＩＣに非酸化性雰囲気下で極性プロトン性溶媒を接触させる工程を実施する。非酸化性雰囲気としては、酸素を遮断し得る限り特に限定されない。もっとも、Ａｒなどの不活性ガス雰囲気などを用いることが望ましい。それによって酸素を確実に遮断することができる。極性プロトン性溶媒としては水またはアルコールが好ましい。それによってより確実にランダム構造のＧＩＣを作製することができる。
【００３９】
例えばアルカリ金属がＫであるアルカリ金属−ＧＩＣの場合、極性プロトン性溶媒である水と接触すると、水を吸収して、金色であるＫＣ８から、黒色に変化する。
【００４０】
本願発明者らは、前述した課題を達成すべく、鋭意検討した結果、非酸化性雰囲気下で極性プロトン性溶媒をアルカリ金属−ＧＩＣに接触させれば、ステージ構造が崩れ、規則性のないランダム構造が表れることを見出し、本発明をなすに至ったものである。
【００４１】
図７〜図９を参照し、アルカリ金属がＫの場合のステージ構造を説明する。
【００４２】
ここで、ステージ構造とは、図７〜図９にそれぞれ模式的に示す構造である。図７に示すステージ１では、アルカリ金属がＫの場合を例にとると、ＫＣ８で表される。ここでは１層のグラフェン層とＫとが交互に積層したインターカレート構造となっている。また、図８に示すステージ２では、アルカリ金属がＫの場合を例にとると、ＫＣ２４で表わされる。ここでは、２層のグラフェン層とＫとが交互に積層したインターカレート構造となっている。さらに、図９に示すステージ３では、３層のグラフェン層とＫとが交互に積層したインターカレート構造となっている。
【００４３】
そして、アルカリ金属−ＧＩＣを非酸化性雰囲気下で極性プロトン性溶媒に接触させ、十分に反応させると、上記の各ステージ構造は崩れてランダム構造のＧＩＣが得られる。
【００４４】
上記処理により、ステージ１の構造の各グラフェン層がランダムに積層されることになる。また、上記処理により、ステージ２の構造の２層のグラフェンがランダムに積層されることになる。同様に、上記処理により、高次のステージ構造では、そのステージ数に応じた積層数のグラフェン積層体を１ユニットとして、各ユニット同士がランダムに積層されることになる。すなわち、本発明におけるランダム構造のＧＩＣとは、上記ステージ数に応じた積層数のグラフェン積層体を１ユニットとした場合、各ユニット同士が規則性を有しないようにランダムに積層されている構造を有するＧＩＣである。従って、ＸＲＤスペクトルにおいて、黒鉛やアルカリ金属−ＧＩＣのステージ１〜３のような構造由来のピークがほとんど表れない。
【００４５】
上記反応時間については特に限定されないが、非酸化性雰囲気下で極性プロトン性溶媒と接触させると瞬時にステージ構造が崩れる。そして、各ステージ構造に特有の色が失われ、黒色となる。よって、反応時間は瞬時〜１時間程度とすればよい。
【００４６】
後述する実施例１及び実施例２から明らかなように、この極性プロトン性溶媒と接触すると、黒鉛におけるグラフェンの積層の規則性が失われ、各ステージ構造に応じたユニットがランダムに積層したランダム構造のＧＩＣが得られる。
【００４７】
また、上記のようにして極性プロトン性溶媒を非酸化性雰囲気下でアルカリ金属−ＧＩＣに接触させた後に、ランダム構造となったアルカリ金属−ＧＩＣを酸素含有雰囲気下に曝してもよい。
【００４８】
その結果、例えばアルカリ金属がＫの場合、極性プロトン性溶媒と未反応のＫと酸素との間で下記の反応が生じ、Ｋ２Ｏが生成されると考えられる。
【００４９】
４Ｋ＋Ｏ２→２Ｋ２Ｏ
【００５０】
上記のようにして得られたランダム構造ＧＩＣでは、Ｋが酸化されることはあっても、グラフェン自体は酸化されることがない。グラフェンが酸化過程を経ないので最終的に得られたランダム構造のＧＩＣは酸化度が低く、疎水性である。よって、疎水性分散媒に分散させ、分散体を容易に得ることができる。上記分散媒としては、非極性の有機溶媒を好適に用いることができる。このような非極性の有機溶媒としては、ヘキサン、トルエン、キシレンなどを挙げることができる。また、界面活性剤を有する親水性の溶媒にランダム構造のＧＩＣを分散させ、分散体を容易に得ることもできる。
【００５１】
このような界面活性剤は特に限定されないがアニオン性、カチオン性、ノニオン性の界面活性剤から適宜選択して用い得る。極性の溶媒としては水を含む溶媒が用いられ得る。
【００５２】
本発明ではランダム構造ＧＩＣが上記分散媒に分散されているランダム構造ＧＩＣ分散体が提供される。このようなランダム構造ＧＩＣ分散体は、分散媒にランダム構造ＧＩＣが分散されている状態であるため、超音波やせん断等の公知の剥離処理に優位に提供することができる。従って、超音波処理やせん断処理による公知の剥離工程を実施することにより、積層数が少ない薄片化黒鉛やグラフェンライク炭素材料が分散した分散液を容易に得ることができる。また、薄片化黒鉛やグラフェンライク炭素材料が分散した分散液から薄片化黒鉛やグラフェンライク炭素材料を抽出するには、ろ過や遠心洗浄、乾燥といった既存の方法を用いることができる。しかも、前述したように、グラフェンが酸化過程を経ないため、導電性や熱伝導性に優れた薄片化黒鉛やグラフェンライク炭素材料を得ることができる。
【００５３】
（薄片化黒鉛分散液の製造方法）
本発明に係る薄片化黒鉛分散液の製造方法では、まず、上記本発明に係るランダム構造ＧＩＣの製造方法により得られたランダム構造ＧＩＣを用意する。
【００５４】
次に、上記ランダム構造ＧＩＣを、無極性溶媒または極性溶媒に添加する。無極性溶媒または極性溶媒は特に限定されないが、極性溶媒としては水またはアルコールが好適に用いられる。また、極性溶媒としては、界面活性剤や水溶性ポリマーを含有した水溶液を用いてもよく、より好ましくは、陰イオン界面活性剤を含有した水溶液が用いられる。極性溶媒として陰イオン界面活性剤を含有した水溶液を用いた場合を例にとると、上記ランダム構造ＧＩＣを陰イオン界面活性剤水溶液に添加する。次に、陰イオン界面活性剤水溶液にランダム構造ＧＩＣが添加されている状態で、剥離処理を行う。それによって、薄片化黒鉛を得る。
【００５５】
上記陰イオン界面活性剤としては、ラウリル硫酸ナトリウム、ラウリル硫酸トリエタノールアミン、ラウリルリン酸カリウム、デカン酸ナトリウムなどを用いることができる。好ましくは、ラウリル硫酸ナトリウムが好適に用いられる。ラウリル硫酸ナトリウム水溶液を用いることにより、後述するように、細長いテープ状の薄片化黒鉛や面積の大きな積層数の少ない薄片化黒鉛を容易に得ることができる。
【００５６】
上記水溶性ポリマーとしては、ポリビニルアルコール、ポリビニルピロリドン、ポリエチレングリコール、ポリアリルアミンなどを用いることができる。
【００５７】
上記ラウリル硫酸ナトリウムを含む溶媒（好ましくはラウリル硫酸ナトリウム水溶液）の濃度は、０．１重量％以上、１０重量％以下とすることが望ましい。この範囲内であれば、本発明に従って、薄片化黒鉛をより一層安定に得ることができる。より好ましくは、ラウリル硫酸ナトリウムを含む溶媒の濃度は、２重量％以上、４重量％以下の範囲とされ、この場合には、細長いテープ状の薄片化黒鉛を安定に得ることができる。また、細長い複数のテープ状の薄片化黒鉛の主面同士が重なるようにしてネットワーク状態で集合されている薄片化黒鉛も安定に得ることができる。上記ラウリル硫酸ナトリウムを含む溶媒の濃度は、該溶媒１００重量％中のラウリル硫酸ナトリウムの含有量である。
【００５８】
上記剥離処理としては、超音波を加える方法、攪拌、高周波誘導などの方法を用いることができる。より好ましくは、超音波を加える方法が好適に用いられ、その場合には、本発明に従って、積層数の少ない薄片化黒鉛が分散されている薄片化黒鉛分散液を安定に得ることができる。
【００５９】
本発明に係る薄片化黒鉛分散液の製造方法では、上記剥離処理により、積層数が少ない薄片化黒鉛が分散されている薄片化黒鉛分散液を得ることができる。この分散液から薄片化黒鉛を抽出することにより、薄片化黒鉛を得ることができる。抽出方法は特に限定されず、自然乾燥や真空乾燥などの乾燥処理、遠心洗浄やろ過による固液分離などの方法を用いることができる。
【００６０】
なお、界面活性剤を含有した水溶液を用いずに、剥離処理を行った場合は、剥離したグラフェン同士が再スタックすることにより、黒鉛が再度生成されるため、効率よく薄片化黒鉛を製造することができない。本発明で得られた薄片化黒鉛は、酸化されていないため、グラフェンが凝集や再スタックをするからである。
【００６１】
本発明により得られた薄片化黒鉛は、上記ランダム構造ＧＩＣを原料として剥離処理により得られるものである。従って、薄片化黒鉛を得る工程において、上述したようにグラフェンが酸化されない。従って、熱伝導性や導電性に優れた薄片化黒鉛を得ることができる。
【００６２】
また、本発明により得られた薄片化黒鉛は、好ましくは、長さ方向を有し、細長いテープ状の形状を有する。この場合には、長さ方向にわたり、優れた熱伝導性や導電性が発現される。また、上記複数のテープ状の薄片化黒鉛が、その面同士が重なり合うようにして集合されているネットワーク構造の薄片化黒鉛では、薄片化黒鉛同士の接触面積が大きい。従って、カーボンナノチューブやカーボンファイバーの集合体に比べ、導電性や熱伝導性をより一層高めることができる。
【００６３】
なお、上記細長いテープ状の薄片化黒鉛とは、より具体的には、長さをＬ、幅をＷ、厚みをＴとしたとき、これらの関係が下記の範囲にあるものをいうものとする。
【００６４】
Ｌ＞５ＷかつＷ＞５Ｔであり、より好ましくはＬ＞１０ＷかつＷ＞５Ｔである。
【００６５】
上記のようなテープ状の薄片化黒鉛を得るには、例えば、陰イオン界面活性剤としてのラウリル硫酸ナトリウムを含むラウリル硫酸ナトリウム水溶液の濃度を２〜４重量％とすれば、テープ状の薄片化黒鉛が得られることが確認されている。
【００６６】
本発明に係る薄片化黒鉛は、テープ状の形状に限らず、六角形状を有し、対抗する辺同士の間隔が１０μｍ以上であるものであってもよい。六角形状を有する黒鉛はＣＶＤ法でも作製できるが、ＣＶＤ法で作製できる六角形状のグラフェンは対向する辺同士の間隔が５μｍ以下であるのに対し、本発明で得られる薄片化黒鉛の辺同士の間隔は、特に限定されないが、１０μｍより大きい。このような形状の薄片化黒鉛は、例えば陰イオン界面活性剤であるラウリル硫酸ナトリウム水溶液を用いる場合、該ラウリル硫酸ナトリウム水溶液の濃度を、後述の実施例５のように５重量％以上とすればよい。
【００６７】
次に、具体的な実施例につき説明する。なお、本発明は以下の実施例に限定されるものではない。
【００６８】
（実施例１）
原料黒鉛として膨張黒鉛（東洋炭素社製、品番：ＰＦ８）０．１ｇと、カリウムＫ１．５ｇとを気密封止し得るガラスセルに投入した。なお、原料のカリウムとしては、塊状カリウムから必要量切り出し、石油エーテルにより表面洗浄処理したものを用いた。
【００６９】
上記ガラスセルの開口部から真空吸引しつつガラスセルを封止した。このようにしてガラスアンプルを構成した。このガラスアンプルを３５０℃の温度で４８時間、管状炉で加熱した。昇温速度は３５０℃／１時間とした。しかる後、自然放冷によりガラスアンプルを冷却した。冷却後にガラスアンプルを管状炉から取り出し、内部の粉末の外観を観察した。内部の粉末は、金色を呈していた。グローブボックス内をアルゴンガス雰囲気下とし、グローブボックス内でガラスアンプルを割り、内部の粉末を取り出して、少量を分け取り気密セルを用いてアルゴンガス雰囲気を維持したままＸＲＤスペクトルを測定した。図１に示す結果が得られた。
【００７０】
図１から明らかなように、上記のようにして得られた粉末では、黒鉛由来の２６．４度のピークは消失していることがわかる。代わりに、ＫＣ８由来の１６．６度のピーク、３３．５度のピーク及び４５．７度のピークが表れていることがわかる。１６．６度のピークは、ＫＣ８の（００１）回折線のピークと考えられる。３３．５度のピークは、ＫＣ８の（００２）回折線のピークと考えられる。４５．７度のピークは、ＫＣ８の（００３）回折線のピークと考えられる。従って、上記のようにして得られた粉末は、ステージ１の構造を有するＫＣ８であることが確認できた。
【００７１】
次に、グローブボックス内に残った上記のようにして得られたＫＣ８の構造を有する粉末０．１ｇに水を０．２ｇ添加した。その結果、１〜２秒の内に粉末が黒色に変化した。
【００７２】
上記のようにして得られた黒色の粉末を上記グローブボックス内において気密セル内にセットした。そして、アルゴンガス雰囲気を維持したままＸＲＤ測定を行った。結果を図２に示す。図２から明らかなように、気密セル開放前の状態では、ＫＣ８に由来する１６．６度、３３．５度及び４５．７度のピークが消失していることがわかる。また、黒鉛由来の２６．４度のピークも消失していることがわかる。従って、ランダム構造ＧＩＣが得られていることがわかる。
【００７３】
次に、上記ＸＲＤ測定後に気密セルを空気に対して開放し、開放直後に再度ＸＲＤスペクトルを測定した。加えて、気密セルを開放した後、２２時間後に再度ＸＲＤ測定を行った。
【００７４】
上記気密セルを開放した直後、及び２２時間後と時間が経つにつれ、２８度付近のピークが大きくなっていることがわかる。この２８度付近のピークは、Ｋ２Ｏ（２００）の面に基づくピークであると考えられる。すなわち、セルを開放することにより、グラフェン間に残っていた未反応のＫが空気中の酸素と接触し、Ｋ２Ｏが生成したものと考えられる。いずれにしてもグラフェンの積層構造の規則性に基づくピークは確認できず、ランダム構造のＧＩＣが得られていることがわかる。
【００７５】
上記のようにして得られたランダム構造ＧＩＣである粉末０．１ｇをエタノール２０ｍＬに分散させ、超音波処理を施し、分散体としての分散液を得た。この分散液をスライドガラスに塗布し、エタノールを加熱により蒸発させ、乾燥した。得られた膜のＸＲＤスペクトルを図３に示す。
【００７６】
比較のために、従来の酸化グラフェン膜のＸＲＤスペクトルを図４に示す。この従来の酸化グラフェン膜は、周知のハマーズ法で得られた酸化グラフェンの水分散液から水を蒸発させることにより得られたものである。
【００７７】
図３から明らかなように、実施例１で得られたランダム構造ＧＩＣ分散体からエタノールを蒸発させて得られた膜では、２６．４度付近に元の黒鉛由来のピークが表れていることがわかる。すなわち、グラフェンが酸化していないため、グラフェン同士がπ−πスタックを引き起こし、黒鉛由来のピークが復活しているものと考えられる。
【００７８】
他方、図４では、酸化黒鉛由来のピークが表れていることがわかる。
【００７９】
従って、実施例１では、酸化していないグラフェンを含むランダム構造ＧＩＣが得られていることがわかる。
【００８０】
（実施例２）
原料黒鉛として膨張黒鉛に代えて、天然黒鉛（ＳＥＣカーボン社製、天然黒鉛粉末、品番：ＳＮ１００）を用いた以外は、実施例１と同様にして、ＫＣ８の構造の粉末を作製した。実施例２においても金色の粉末が得られ、ＫＣ８由来のピークがＸＲＤスペクトルにより確認できた。結果を図５に示す。図５から明らかなように天然黒鉛を用いた実施例２においてもＫＣ８に由来する１６．６度、３３．６度及び４５．５度のピークが確認された。また、黒鉛由来の２６．４度のピークは消失していた。
【００８１】
次に、得られたＫＣ８の構造の金色の粉末を実施例１と同様にアルゴンガス雰囲気下において水と接触させた。その結果、実施例２においても、色が黒色に変化した。
【００８２】
上記のように黒色に変化した粉末について実施例１と同様にグローブボックス内で気密セルにセットし、アルゴン雰囲気を維持したままＸＲＤ測定を行った。しかる後、気密セルを開放し、上記黒色の粉末を空気と接触させ、気密セル開放直後及び気密セル開放から２０時間後にＸＲＤ測定を行った。結果を図６に示す。
【００８３】
図６から明らかなように、天然黒鉛を用いた実施例２においても、実施例１と同様に、水と接触されることにより、ＫＣ８由来のピークが消失しており、ランダム構造のＧＩＣが得られていることがわかる。もっとも、図６に示すように、気密セル開放前の状態では、２６．４度の黒鉛の（００２）面のピークが若干確認されている。従って、実施例１に比べると、グラフェンの剥離度は若干低いと考えられる。これは、第２ステージ構造のＫＣ２４が混ざっていたためと考えられる。すなわち、カリウムが存在しないグラフェン層間が存在するため、カリウムと水との反応が十分に進行しなかったためと考えられる。従って、水素ガスが発生しない部分において、グラフェン層間の剥離が起きなかった層が生じ、黒鉛由来の２６．４度のピークが若干残っているものと考えられる。
【００８４】
もっとも、図６の気密セル開放前の状態においても、上記２６．４度のピークはわずかであり、従って、ほぼランダム構造のＧＩＣが得られていることがわかる。
【００８５】
また、図６から明らかなように、気密セルを開放した直後、空気と接触されたため、Ｋ２Ｏ由来の２８度付近のピークが大きくなっていることがわかる。そして、開放してから２２時間経過後においても、Ｋ２Ｏのピークの大きさはほとんど変わっていないことがわかる。従って、空気と接触させると、直ちに酸素と反応し、ＫがＫ２Ｏに変化していることがわかる。
【００８６】
（実施例３）
実施例１で得られた粉末状のランダム構造ＧＩＣ０．１ｇを、１重量％濃度のラウリル硫酸ナトリウム水溶液２０ｍＬに添加し、さらに水酸化カリウムｐＨが１０となるように添加した。次に、超音波洗浄機、サンパ  Ｗ−１１３、本多電子株式会社製を用い、２８ｋＨｚ１００ｗの超音波を１０秒間印加した。このようにして、薄片化黒鉛に分散されている分散液を得た。
【００８７】
上記のようにして得られた分散液を、スライドガラスの表面に塗布し、乾燥した。この乾燥されたサンプルを電子顕微鏡により観察した。図１０は、得られたサンプルの５００倍の走査型電子顕微鏡写真である。図１０から明らかなように、細長いテープ状の薄片化黒鉛や、略六角形状の大きな薄片化黒鉛が混在していることがわかる。また、テープ状の薄片化黒鉛が、主面同士が重なるようにネットワーク状に集合されていることもわかる。
【００８８】
図１１は、上記サンプルのＸＲＤスペクトルを示す図である。図１１から明らかなように、黒鉛由来の２６．４度のピークは認められない。また、ＫＣ８由来の１６度のピークも認められなかった。また、上記ＸＲＤスペクトルから、層間距離が約３８Åであると推測することができる。
【００８９】
（実施例４）
実施例１で得られた粉末状のランダム構造ＧＩＣ０．１ｇを、３重量％濃度のラウリル硫酸ナトリウム水溶液２０ｍＬに添加し、さらに水酸化カリウムをｐＨが１０となるように添加した。次に、超音波洗浄機、サンパ  Ｗ−１１３、本多電子株式会社製を用い、２８ｋＨｚ１００ｗの超音波を１０秒間印加した。このようにして、薄片化黒鉛に分散されている分散液を得た。
【００９０】
上記のようにして得られた分散液を、スライドガラスの表面に塗布し、乾燥した。この乾燥されたサンプルを電子顕微鏡により観察した。図１２は、得られたサンプルの５００倍の走査型電子顕微鏡写真である。図１２から明らかなように、実施例４では、細長いテープ状の薄片化黒鉛が多数安定に形成されていることがわかる。また、この多数の細長いテープ状の薄片化黒鉛が、主面同士が重なるようにネットワーク状に集合されていることがわかる。
【００９１】
図１３は、上記サンプルのＸＲＤスペクトルを示す図である。図１３から明らかなように、黒鉛由来の２６度のピークは認められない。また、ＫＣ８由来の１６．６度のピークなども認められなかった。また、上記ＸＲＤスペクトルから、層間距離が約３８Åであると推測することができる。
【００９２】
（実施例５）
実施例１で得られた粉末状のランダム構造ＧＩＣ０．１ｇを、５重量％濃度のラウリル硫酸ナトリウム水溶液２０ｍＬに添加し、さらに水酸化カリウムをｐＨが１０となるように添加した。次に、超音波洗浄機、サンパ  Ｗ−１１３、本多電子株式会社製を用い、２８ｋＨｚ１００ｗの超音波を１０秒間印加した。このようにして、薄片化黒鉛に分散されている分散液を得た。
【００９３】
上記のようにして得られた分散液を、スライドガラスの表面に塗布し、乾燥した。この乾燥されたサンプルを電子顕微鏡により観察した。図１４は、得られたサンプルの５００倍の走査型電子顕微鏡写真である。図１４から明らかなように、実施例５では、細長いテープ状の薄片化黒鉛が一部見られるものの、多くは、略六角形状の大面積の薄片化黒鉛が得られていることがわかる。
【００９４】
図１５は、上記サンプルのＸＲＤスペクトルを示す図である。図１５から明らかなように、黒鉛由来の２６．４度のピークは認められない。また、ＫＣ８由来の１６．６度のピークなども認められなかった。また、上記ＸＲＤスペクトルから、層間距離が約３８Åであると推測することができる。
【図１】
2014136757.tif 000003
【図２】
2014136757.tif 000004
【図３】
2014136757.tif 000005
【図４】
2014136757.tif 000006
【図５】
2014136757.tif 000007
【図６】
2014136757.tif 000008
【図７】
2014136757.tif 000009
【図８】
2014136757.tif 000010
【図９】
2014136757.tif 000011
【図１０】
2014136757.tif 000012
【図１１】
2014136757.tif 000013
【図１２】
2014136757.tif 000014
【図１３】
2014136757.tif 000015
【図１４】
2014136757.tif 000016
【図１５】
2014136757.tif 000017
【国際調査報告】
2014136757.tif 000018
2014136757.tif 000019
2014136757.tif 000020
2014136757.tif 000021